(57)【特許請求の範囲】
【請求項１】
倍強度ガラスの熱強化処理を施した表面圧縮応力が３０ＭＰａ以上８０ＭＰａ未満のガラスからなるガラス板の少なくとも片面に放射率が０．１以下である低放射率の熱反射膜を設けた防火戸用単板ガラス。
【請求項２】
倍強度ガラスの熱強化処理を施した表面圧縮応力が２０ＭＰａ以上８０ＭＰａ未満のガラスからなるガラス板の少なくとも片面に放射率が０．０７以下である低放射率の熱反射膜を設けた防火戸用単板ガラス。
【請求項３】
前記ガラス板として表面圧縮応力が６０ＭＰａ以下の倍強度ガラスを用いた請求項１又は２に記載の防火戸用単板ガラス。
【請求項４】
倍強度ガラスの熱強化処理を施した表面圧縮応力が２０ＭＰａ以上８０ＭＰａ未満のガラスの少なくとも片面に第１熱反射膜を設けた第１のガラス板と、倍強度ガラスの熱強化処理を施した表面圧縮応力が２０ＭＰａ以上８０ＭＰａ未満のガラスの少なくとも片面に第２熱反射膜を設けた第２のガラス板とを、少なくとも一層の前記第１及び第２熱反射膜が両ガラス板の間に介装されるように間隔を空けて対向配置してあり、
前記第１及び第２熱反射膜のいずれか一方の放射率を０．０７以下とし、他方の放射率が０．１以下とされている防火戸用複層ガラス。
【請求項５】
前記第１及び第２熱反射膜のいずれか一方の放射率を０．０７以下とし、他方の放射率が０．０７以下とされている請求項４に記載の防火戸用複層ガラス。
【発明の詳細な説明】
【技術分野】
【０００１】
本発明は、窓などの保持枠などに使用される防火戸用単板ガラス及び防火戸用複層ガラスに関する。
【背景技術】
【０００２】
この種の防火戸用単板ガラス又は防火戸用複層ガラスに関連する先行技術文献情報として下記に示す特許文献１では、防火戸用ガラスとして、低膨張ガラス、網入ガラス、透明結晶化ガラスなどの防火ガラス板の少なくとも片面に熱反射膜（Ｌｏｗ−Ｅ膜）を形成したガラスや、この防火ガラス板と防火ガラスではない一般のガラスとを組み合わせた複層ガラスが提案されている。熱反射膜を用いる目的は、透明性を維持しつつ、火災による放射熱を伝え難くして、火災になっていない部屋が高温になることを防ぐためという点のみが記載されている。
【０００３】
別の先行技術文献情報として下記に示す特許文献２でも、略同様に、防火戸用ガラスとして、少なくとも片面に熱反射膜と酸化防止膜とが形成された１枚の防火ガラス板や、この防火ガラス板ともう一枚の防火ガラスとを組み合わせた複層ガラスが提案されている。この文献でも、熱反射膜を用いる目的は、火災時でも透明性を維持しつつ、遮熱性能により隣接する部屋への延焼を防止するためという点のみが記載されている。
【先行技術文献】
【特許文献】
【０００４】
【特許文献１】特開平８−４０７４７号公報（００１１段落、図１、図３など）
【特許文献２】特開２００３−３１３０５３号公報（００５９段落、図１、図４など）
【発明の概要】
【発明が解決しようとする課題】
【０００５】
しかし、特許文献１及び特許文献２に記された防火戸用ガラスでは、少なくとも１枚の防火ガラス板（低膨張ガラス、網入ガラス、透明結晶化ガラスなど）を必ず用いるため、十分に普及型といえる低廉な防火戸を実現可能な防火戸用単板ガラス又は防火戸用複層ガラスとはいえなかった。
【０００６】
そこで、本発明の目的は、上に例示した従来技術が与える課題に鑑み、国際標準規格ＩＳＯ０８３４（耐火性試験−建築構造部材）に規定される遮炎性能試験（以降ＩＳＯ０８３４の遮炎性能試験と称する）に合格する防火性を備え、且つ、可及的に低廉な防火戸を実現可能な防火戸用単板ガラス及び防火戸用複層ガラスを提供することにある。
【課題を解決するための手段】
【０００７】
本発明による防火戸用単板ガラスの特徴構成は、倍強度ガラスの熱強化処理を施した表面圧縮応力が３０ＭＰａ以上８０ＭＰａ未満のガラスからなるガラス板の少なくとも片面に放射率が０．１以下である低放射率の熱反射膜を設けた点にある。
【０００８】
上記の特徴構成による防火戸用単板ガラスでは、ＪＩＳＲ３２２２で規定される低廉な倍強度ガラスまたはＪＩＳＲ３２０６で規定される強化ガラスのような比較的低廉なガラス板を用いても、ガラス板の少なくとも片面に低放射率の熱反射膜が設けたことで、少なくとも火炎の位置を熱反射膜の側に設定したＩＳＯ０８３４の遮炎性能試験をクリアできることが確認された（膜面加熱）。ガラス板の熱反射膜面側に位置する火炎などから伝わってくる熱線の大半は熱反射膜によって火炎側に反射される。これにより、ガラス板の中央部の温度が上がり難くなり、ガラス板の中央部と周辺部との間に大きな温度差が生じない。この結果、同温度差に基づくガラス板内の歪みが倍強度ガラスまたは強化ガラスの表面圧縮応力２０〜１００ＭＰａを超えないため、ＩＳＯ０８３４の遮炎性能試験をクリアできたと考えられる。この結果、従来に比べて低廉な防火戸を実現可能な防火戸用単板ガラスが得られることとなった。
【０００９】
【００１０】
【００１１】
【００１２】
本構成であれば、放射率が０．１５の熱反射膜を用いた場合よりも更に反射効率が高くなる。このため、表面圧縮応力が比較的低いガラス板を用いた場合でもＩＳＯ０８３４の遮炎性能試験をクリアできる傾向が高まり、より低廉化が図られ、好都合である。
【００１３】
本発明の他の特徴構成は、倍強度ガラスの熱強化処理を施した表面圧縮応力が２０ＭＰａ以上８０ＭＰａ未満のガラスからなるガラス板の少なくとも片面に放射率が０．０７以下である低放射率の熱反射膜を設けた点にある。
【００１４】
本構成であれば、放射率が０．１の熱反射膜を用いた場合よりも更に反射効率が高くなる。このため、表面圧縮応力が比較的低いガラス板を用いた場合でもＩＳＯ０８３４の遮炎性能試験をクリアできる傾向が高まり、より一層低廉化が図られ、好都合である。
【００１５】
本発明の他の特徴構成は、前記ガラス板として表面圧縮応力が６０ＭＰａ以下の倍強度ガラスを用いた点にある。
【００１６】
本構成であれば、熱反射膜に関わらずガラス板が熱をある程度吸収した場合でも、倍強度ガラス程度の強化を施しておくことで十分な耐割れ性が得られる。
【００１７】
本発明による防火戸用複層ガラスの特徴構成は、倍強度ガラスまたは倍強度ガラスを超える熱強化処理を施したガラスの少なくとも片面に放射率０．０７以下の熱反射膜を設けた第１のガラス板と、倍強度ガラスまたは倍強度ガラスを超える熱強化処理を施したガラスからなる第２のガラス板とを、前記熱反射膜の少なくとも一層が両ガラス板の間に介装されるように間隔を空けて対向配置した点にある。
【００１８】
上記の特徴構成による防火戸用複層ガラスでは、倍強度レベルの熱強化処理を施した２枚のガラス板からなる防火戸用複層ガラスであっても、一方のガラス板の内側面に放射率０．０７以下の熱反射膜を設けておけば、火炎の位置を第１のガラス板の側に設定した場合と火炎の位置を第２のガラス板の側に設定した場合の少なくともいずれかにおいてＩＳＯ０８３４の遮炎性能試験をクリアできることが確認された（片面防火）。この結果、従来に比べて低廉な防火戸を実現可能な防火戸用複層ガラスが得られることとなった。
【００１９】
また、本構成であれば、熱反射膜の少なくとも一層が両ガラス板の間に介装されるため、例えば、放射率が特に低い銀の熱反射膜を用いても酸化による膜の劣化が抑制されるため好都合である。
【００２０】
本発明の他の特徴構成は、上述した防火戸用複層ガラスにおいて、前記第２のガラス板が超強化ガラスまたは超強化ガラスを超える熱強化処理を施したガラスで構成されている点にある。
【００２１】
本構成のように、第２のガラス板を超強化ガラス以上の熱強化処理を施したガラス板とすることで、火炎の位置を第１のガラス板の側に設定した場合と火炎の位置を第２のガラス板の側に設定した場合のいずれにおいてもＩＳＯ０８３４の遮炎性能試験をクリアできることが確認された（両面防火）。
【００２２】
本発明による防火戸用複層ガラスの他の特徴構成は、倍強度ガラスまたは倍強度ガラスを超える熱強化処理を施したガラスの少なくとも片面に放射率０．１以下の熱反射膜を設けた第１のガラス板と、超強化ガラス以上の熱強化処理を施したガラスからなる第２のガラス板とを、前記熱反射膜の少なくとも一層が両ガラス板の間に介装されるように間隔を空けて対向配置した点にある。
【００２３】
上記の特徴構成による防火戸用複層ガラスでは、第１のガラス板が倍強度以上の熱強化処理を施したガラスの少なくとも片面に放射率０．１以下の熱反射膜を設けたものであっても、第２のガラスとして超強化ガラス以上の熱強化処理を施したガラスとすれば、火炎の位置を第１のガラス板の側に設定した場合と火炎の位置を第２のガラス板の側に設定した場合のいずれにおいてもＩＳＯ０８３４の遮炎性能試験をクリアできることが確認された（両面防火）。この結果、従来に比べて低廉な防火戸を実現可能な防火戸用複層ガラスが得られることとなった。
【００２４】
また、本構成であれば、熱反射膜の少なくとも一層が両ガラス板の間に介装されるため、例えば、放射率が特に低い銀の熱反射膜を用いても酸化による膜の劣化が抑制されるため好都合である。
【００２５】
本発明による防火戸用複層ガラスの他の特徴構成は、強化ガラスまたは強化ガラスを超える熱強化処理を施したガラス板の少なくとも片面に放射率０．１５以下の熱反射膜を設けた第１のガラス板と、未強化ガラスを含む任意のガラスからなる第２のガラス板とを、前記熱反射膜の少なくとも一層が両ガラス板の間に介装されるように間隔を空けて対向配置した点にある。
【００２６】
上記の特徴構成による防火戸用複層ガラスでは、第１のガラス板として強化ガラス以上の熱強化処理を施したガラスの少なくとも片面に放射率０．１５以下の熱反射膜を設けたものを用いれば、第２のガラス板が未強化ガラス（ＦＬ）であっても、火炎の位置を第１のガラス板の側に設定した場合と火炎の位置を第２のガラス板の側に設定した場合の少なくともいずれかにおいてＩＳＯ０８３４の遮炎性能試験をクリアできることが確認された（片面防火）。この結果、従来に比べて低廉な防火戸を実現可能な防火戸用複層ガラスが得られることとなった。
【００２７】
本発明の他の特徴構成は、上述した防火戸用複層ガラスにおいて、前記第１のガラス板に設けた前記熱反射膜を放射率０．０７以下の熱反射膜とした点にある。
【００２８】
本構成のように、熱反射膜の放射率を０．０７以下とすることで、火炎の位置を第１のガラス板の側に設定した場合と火炎の位置を第２のガラス板の側に設定した場合のいずれにおいてもＩＳＯ０８３４の遮炎性能試験をクリアできることが確認された（両面防火）。
【００２９】
本発明による防火戸用複層ガラスの他の特徴構成は、倍強度ガラスの熱強化処理を施した表面圧縮応力が２０ＭＰａ以上８０ＭＰａ未満のガラスの少なくとも片面に第１熱反射膜を設けた第１のガラス板と、倍強度ガラスの熱強化処理を施した表面圧縮応力が２０ＭＰａ以上８０ＭＰａ未満のガラスの少なくとも片面に第２熱反射膜を設けた第２のガラス板とを、少なくとも一層の前記第１及び第２熱反射膜が両ガラス板の間に介装されるように間隔を空けて対向配置してあり、
前記第１及び第２熱反射膜のいずれか一方の放射率を０．０７以下とし、他方の放射率が０．１以下とされている点にある。
【００３０】
上記の特徴構成による防火戸用複層ガラスでは、倍強度以上の熱強化処理を施したガラスの片面に熱反射膜を設けた第１及び第２のガラス板を、熱反射膜が両ガラス板の間に介装されるように間隔を空けて対向配置し、第１熱反射膜と第２熱反射膜のいずれか一方の放射率を０．０７以下とし、他方の放射率を０．１以下とすることで、火炎の位置を第１のガラス板の側に設定した場合と火炎の位置を第２のガラス板の側に設定した場合の少なくともいずれかにおいてＩＳＯ０８３４の遮炎性能試験をクリアできることが確認された（片面防火）。この結果、従来に比べて低廉な防火戸を実現可能な防火戸用複層ガラスが得られることとなった。
【００３１】
本発明の他の特徴構成は、上述した防火戸用複層ガラスにおいて、前記第１及び第２熱反射膜のいずれか一方の放射率を０．０７以下とし、他方の放射率が０．０７以下とされている点にある。
【００３２】
本構成のように、熱反射膜の放射率を０．０７以下とすることで、火炎の位置を第１のガラス板の側に設定した場合と火炎の位置を第２のガラス板の側に設定した場合のいずれにおいてもＩＳＯ０８３４の遮炎性能試験をクリアできることが確認された（両面防火）。
【００３３】
尚、本出願において未強化ガラスとは板ガラス製造業者がガラス板を製造したのち、熱強化処理を施されていないもの（表面圧縮応力は２０ＭＰａ未満となるが特に規定しない）を指し、それ以外のガラス、すなわち、倍強度ガラス、強化ガラス、超強化ガラス、耐熱強化ガラスは、未強化ガラスに対して個々のレベルの熱強化処理を施すことによって、以下の範囲の表面圧縮応力を保持させたものである。
【００３４】
倍強度ガラス：表面圧縮応力が２０ＭＰａ以上、８０ＭＰａ未満のガラス（以下で２０〜８０ＭＰａと略記する）。
強化ガラス：表面圧縮応力が８０ＭＰａ以上、１００ＭＰａ以下のガラス（以下で８０〜１００ＭＰａと略記する）。
超強化ガラス：表面圧縮応力が１００ＭＰａ超、１４０ＭＰａ未満のガラス（以下で１００〜１４０ＭＰａと略記する）。
耐熱強化ガラス：表面圧縮応力が１４０ＭＰａ以上のガラス。
【図面の簡単な説明】
【００３５】
【図１】本発明に係る防火戸用単板ガラスの実施例を示す断面図である。
【図２】本発明に係る防火戸用複層ガラスの実施例を示す断面図である。
【図３】本発明に係る防火戸用複層ガラスの別実施形態を示す断面図である。
【発明を実施するための形態】
【００３６】
以下に本発明を実施するための形態について図面を参照しながら説明する。
【実施例１】
【００３７】
（防火戸用単板ガラスの構成例）
図１は、本発明に係る防火戸用単板ガラスの一例を示す。
この防火戸用単板ガラスは、厚さが３ｍｍ以上の単板のガラス板２Ａと、ガラス板２Ａの片面の全面に設けられた熱反射膜４とを有し、ビード９を介して構造物のサッシ枠１０に嵌め込み固定してある。
ガラス板２Ａは倍強度ガラス（表面圧縮応力：２０〜８０ＭＰａ）または強化ガラス（表面圧縮応力：８０〜１００ＭＰａ）からなる。
熱反射膜４は、銀の薄い層を含む薄膜コーティングであり、スパッタリングによって形成されており、その放射率（Ｅ）は０．１以下とされている。
【００３８】
熱強化処理は熱反射膜４を形成した後で行われるが、逆に熱強化処理を行った後で熱反射膜４を形成してもよい。特に前者の場合において、０．１以下という熱反射膜４の放射率（Ｅ）は熱強化処理後の値である。
尚、放射率が０．１５前後となる一般的な酸化スズの薄膜も本発明における熱反射膜４として適し、放射率（Ｅ）が０．１以下の金属膜や酸化金属膜はより好ましい。
【００３９】
【表１】
0006049629.tif 000002
【００４０】
上の表１は、本発明に係る防火戸用単板ガラスを含む種々の単板ガラスを対象とするＩＳＯ０８３４の遮炎性能試験（防火試験）の試験結果を示す。本発明の範囲外の未熱処理のフロートガラス及び耐熱強化ガラスも参照ガラスとして試験に供した。
この遮炎性能試験においては、全てのガラスについて試験体の形状はＪＩＳＲ３２０４に準拠して９００ｍｍ×１８００ｍｍ×４ｍｍの矩形板状とし、遮炎性能試験における火炎がガラス板２Ａの熱反射膜４を設けた側と面するように試験体を設置した（膜面加熱）。
表中に示される（○）はＩＳＯ０８３４の遮炎性能試験に合格したことを示し、（×）は試験中に熱によるガラスの破損が発生し不合格であったことを示す。
【００４１】
表１において、放射率０．９５は熱反射膜なし、放射率０．１５はＣＶＤによって形成した酸化スズ（ＳｎＯ2）の熱反射膜４、放射率０．１はスパッタリングによって形成された銀を１層含む熱反射膜４、放射率０．０７及び放射率０．０３はスパッタリングによって形成された銀を２層以上含む熱反射膜４による放射率を指す。
【００４２】
表１を見ると、例えば、表面圧縮応力が２０ＭＰａの倍強度ガラスでは、熱反射膜４の放射率が０．０７のものは遮炎性能試験をクリアするが、熱反射膜４の放射率が０．１のものは遮炎性能試験をクリアできなかった。また、熱反射膜４の放射率が０．１の倍強度ガラスでは、表面圧縮応力が３０ＭＰａのものは遮炎性能試験をクリアするが、表面圧縮応力が２０ＭＰａのものは遮炎性能試験をクリアできない結果となっている。
一方、表面応力を比較的容易に実現できる８０〜１２０ＭＰａとすれば、放射率が０．１５とそれほど小さくなくてもクリアできた。
【００４３】
すなわち、概して、表面圧縮応力が高いほど、また、熱反射膜４の放射率が低いほど表遮炎性能試験をクリアでき易いといえる。表面圧縮応力が余り高くなくても熱反射膜４の放射率が十分に低ければ表遮炎性能試験をクリアでき、同様に、熱反射膜４の放射率がそれほど低くなくても表面圧縮応力が十分に高ければ遮炎性能試験をクリアできるという傾向が明らかとなった。
【００４４】
尚、未熱処理のフロートガラスに熱反射膜４を設けた単板ガラスは、熱反射膜４の放射率と無関係にＩＳＯ０８３４の遮炎性能試験をクリアしないことが判明した。したがって、単に任意のガラス板に熱反射膜４を設けるだけでは遮炎性能試験をクリアすることはできず、少なくとも２０ＭＰａ前後の表面圧縮応力を備えたガラス板を用いる必要があるという知見が得られた。
【００４５】
また、表１に示すように、耐熱強化ガラス（表面圧縮応力：１４０ＭＰａ以上）の単板ガラスは熱反射膜４を設けなくても単板ガラスもＩＳＯ０８３４の遮炎性能試験をクリアできる（熱反射膜４を設けると当然に同試験をクリアできる）が、耐熱強化ガラスは非常に高い表面圧縮応力を与えるために製造コストが高いため、上記の倍強度ガラスや強化ガラス、超強化ガラスを用いた例に比べると低廉化の効果は少ない。
【００４６】
尚、本発明に係る防火戸用単板ガラスでは、熱反射膜４として銀の薄膜を用いた場合、遮炎性能試験をクリアできても、熱反射膜４の空気酸化によって放射率が増大するために防火戸として長期の使用に適さないという問題がある。そこで、長期の使用可能な防火戸用ガラスを、熱反射膜４として銀の薄膜を用いて実現する場合は、以下の実施例２及び実施例３のように、銀の薄膜の空気酸化が抑制される複層ガラスとする必要がある。
【実施例２】
【００４７】
（防火戸用複層ガラスの第１構成例）
図２は、本発明に係る防火戸用複層ガラスの一例を示す。
この防火戸用複層ガラスは、いずれも厚さが３ｍｍ以上の単板の第１ガラス板２Ｂ及び第２ガラス板２Ｃと、２枚のガラス板２Ｂ，２Ｃどうしを離間配置させるためのアルミニウム製のスペーサ５とを備え、熱反射膜４は第１ガラス板２Ｂのみの第２ガラス板２Ｃと対向する面の全面に設けられ、ビード９を介して構造物のサッシ枠１０に嵌め込み固定してある。
【００４８】
後述する表２に示すように、第１ガラス板２Ｂは、表面圧縮応力が２０〜６０ＭＰａの倍強度ガラス、或いは、表面圧縮応力が８０〜１００ＭＰａの強化ガラスで構成される。
第２ガラス板２Ｃは、未熱処理のフロートガラス、表面圧縮応力が２０〜６０ＭＰａの倍強度ガラス、表面圧縮応力が８０〜１００ＭＰａの強化ガラス、及び、表面圧縮応力が１００〜１４０ＭＰａの超強化ガラスのいずれかで構成される。
【００４９】
熱反射膜４は、スパッタリングによって形成された銀の薄膜であり、防火戸用複層ガラスの内側、すなわち第１ガラス板２Ｂにおける第２ガラス板３と対向する面に設けられている。熱反射膜４の放射率（Ｅ）は０．１５以下〜０．０３以下の範囲から適切なものが選択される。
スペーサ５によって離間配置された第１ガラス板２Ｂ及び第２ガラス板３との間には約６ｍｍまたは１２ｍｍの厚さの空気層Ａが密閉状に保持されている。
【００５０】
スペーサ５と第１ガラス板２Ｂ及び第２ガラス板２Ｃの間にはポリイソブチレン製の第１シール材６が介装され、第１ガラス板２Ｂと第２ガラス板２Ｃの間でスペーサ５の外側にはポリサルファイド製の第２シール材７が介装されている。
【００５１】
【表２】
0006049629.tif 000003
【００５２】
上の表２は、本発明に係る防火戸用複層ガラスを含む複数の防火戸用複層ガラスを対象とするＩＳＯ０８３４の遮炎性能試験（防火試験）の試験結果を示す。試験体を構成するガラス板の厚さ及び外形寸法は表１と同じとした。
【００５３】
遮炎性能試験では、火炎が第１ガラス板２Ｂと面するように試験体を設置した試験（第１加熱面）と、火炎が第２ガラス板２Ｃと面するように試験体を設置した試験（第２加熱面）との双方を別々に実施した。
【００５４】
表中に示される（○）はＩＳＯ０８３４の遮炎性能試験をクリアしたことを示し、（×）は熱によるガラスの破損が発生し不合格であったことを示す。
第１加熱面と第２加熱面との双方で遮炎性能試験をクリアできる、すなわち両面防火性能を満たすガラス板の組み合わせを最良とした。
【００５５】
表２から、熱反射膜を設けた第１ガラス板２Ｂと熱反射膜のない第２ガラス板２Ｃとの組み合わせでは、第１加熱面と第２加熱面との少なくとも一方で遮炎性能試験をクリアできる条件（片面防火）として３種類の組み合わせが存在することがわかる。
【００５６】
すなわち、倍強度以上の熱強化処理（２０ＭＰａ以上）を施したガラスの片面に放射率（Ｅ）０．０７以下の熱反射膜４を設けた第１ガラス板２Ｂと、倍強度以上の熱強化処理を施したガラスからなる第２ガラス板２Ｃとからなる第１の組み合わせ（表２中で2-1〜2-6の各番号を付したもの）、倍強度以上の熱強化処理を施したガラスの片面に放射率（Ｅ）０．１以下の熱反射膜４を設けた第１ガラス板２Ｂと、超強化ガラス以上の熱強化処理（１２０ＭＰａ以上）を施したガラスからなる第２ガラス板２Ｃとからなる第２の組み合わせ（表２中の2-7）、及び、強化ガラス以上の熱強化処理（８０ＭＰａ以上）を施したガラスの片面に放射率（Ｅ）０．１５以下の熱反射膜４を設けた第１ガラス板２Ｂと、未強化ガラス（ＦＬ）を含む任意のガラスからなる第２のガラス板２Ｃとからなる第３の組み合わせ（表２中の2-8〜2-11）である。
【００５７】
以上の３種類の組み合わせのうちで、両面防火性能をも満たすのは、第３の組み合わせ（表２中の2-8〜2-11）のうちで放射率（Ｅ）０．０７以下の熱反射膜４を用いたもの（表２中の2-8,2-9）と、第１及び第２の組み合わせにおいて第２ガラス板２Ｃを超強化ガラス以上とした場合（表２中の2-3,2-6,2-7）とである。
【実施例３】
【００５８】
（防火戸用複層ガラスの第２構成例）
図３に示す実施例３は、概して図２の実施例２と共通の構成を備え、実施例２との相違点は、第１ガラス板２Ｂと第２ガラス板２Ｃの双方に熱反射膜４が設けられていることである。各熱反射膜４はガラス板２Ｂ，２Ｃの空気層Ａと対向する面に設けられている。
【００５９】
下記の表３に示すように、第１ガラス板２Ｂ及び第２ガラス板２Ｃは、いずれも表面圧縮応力が２０〜６０ＭＰａの倍強度ガラスからなる。
熱反射膜４の放射率（Ｅ）は０．１以下〜０．０３以下の範囲から複数のものが検討された。
【００６０】
【表３】
0006049629.tif 000004
【００６１】
表３から、いずれも熱反射膜４を設けた２枚のガラス板２Ｂ，２Ｃの組み合わせで、第１加熱面と第２加熱面との少なくとも一方で遮炎性能試験（防火試験）をクリアできる条件は、第１ガラス板２Ｂの熱反射膜４と第２ガラス板２Ｃの熱反射膜４のいずれか一方の放射率を０．０７以下とし、他方の熱反射膜４の放射率を０．１以下とすること（表３中の3-1〜3-5）であることがわかる。
【００６２】
また、いずれも熱反射膜４を設けた２枚のガラス板２Ｂ，２Ｃの組み合わせで両面防火性能をも満たす条件は、第１ガラス板２Ｂの熱反射膜４と第２ガラス板２Ｃの熱反射膜４のいずれか一方の放射率を０．０７以下とし、他方の熱反射膜４の放射率を０．０７以下とすること（表３中の3-1〜3-3）であることがわかる。
【産業上の利用可能性】
【００６３】
本発明は防火戸用単板ガラス及び防火戸用複層ガラスに従来見られた課題を解決するための技術として利用可能な発明である。
【符号の説明】
【００６４】
２Ａ  ガラス板
２Ｂ  第１ガラス板
２Ｃ  第２ガラス板
４    熱反射膜
５    スペーサ
【図１】
0006049629.tif 000005
【図２】
0006049629.tif 000006
【図３】
0006049629.tif 000007